СИСТЕМА ДЛЯ ПРЕДВАРИТЕЛЬНОЙ ОБРАБОТКИ ФОСФАТОМ ЦИНКА, НЕ СОДЕРЖАЩИМ НИКЕЛЯ

1. Система для предварительной обработки подложки, включающая:
a) активирующую промывающую жидкость для обработки, по меньшей мере, части подложки, которая содержит дисперсию частиц фосфата металла, имеющих D90 размер частиц не больше, чем 10 мкм, причем фосфат металла содержит двухвалентные или трехвалентные металлы или их комбинации; и
b) композицию предварительной обработки для обработки, по меньшей мере, части подложки, обработанной активирующей промывающей жидкостью, содержащую ионы цинка и фосфат-ионы, где композиция предварительной обработки практически не содержит никеля.
2. Система для предварительной обработки по п. 1, в которой активирующая промывающая жидкость дополнительно содержит соль сульфата металла, где сульфат соли сульфата металла присутствует в количестве от 5 ч/млн до 5000 ч/млн в расчете на суммарную массу активирующей промывающей жидкости.
3. Система для предварительной обработки по п. 1, в которой D90 размер частиц измеряют в образце активирующей промывающей жидкости, которая была обработана ультразвуком.
4. Система для предварительной обработки по п. 1, в которой частицы фосфата металла имеют D90 размер частиц не больше, чем 1 мкм.
5. Система для предварительной обработки по п. 4, в которой D90 размер частиц измеряют в образце активирующей промывающей жидкости, которая была обработана ультразвуком.
6. Система для предварительной обработки по п. 1, в которой частицы фосфата металла имеют D90 размер частиц от 50 нм до 500 нм.
7. Система для предварительной обработки по п. 1, в которой двухвалентные или трехвалентные металлы фосфата металла в активирующей промывающей жидкости содержат цинк, железо или их комбинацию.
8. Система для предварительной обработки по п. 1, в которой композиция предварительной обработки используется в ванне предварительной обработки, имеющей температуру от 20°C до 60°C.
9. Система для предварительной обработки по п. 1, в которой металл соли сульфата металла содержит никель, медь, цинк, железо, магний, кобальт, алюминий или их комбинации.
10. Система для предварительной обработки по п. 1, в которой металл соли сульфата металла содержит никель, кобальт или их комбинации.
11. Подложка, обработанная системой для предварительной обработки по п. 1.
12. Подложка по п. 11, где фосфатное покрытие, образованное из композиции предварительной обработки, содержит металл/цинк фосфатные кристаллы, имеющие средний размер кристаллов от 0,4 мкм до 2 мкм, измеренный с помощью сканирующего электронного микроскопа при 10000x увеличении.
13. Подложка по п. 11, в которой фосфатное покрытие, образованное из композиции предварительной обработки, содержит кристаллы металла/цинка, имеющие средний размер кристаллов от 0,7 мкм до 1,5 мкм, измеренный с помощью сканирующего электронного микроскопа при 10000x увеличении.
2
14. Подложка по п. 11, в которой фосфатное покрытие имеет массу от 0,5 до 4 г/м, измеренную методом удаления покрытия с повторным взвешиванием.
2
15. Подложка по п. 11, в которой фосфатное покрытие имеет массу 4,4 г/м или меньше и величину открытой адгезии 6 или больше.
16. Подложка по п. 11, в которой D90 размер частиц измеряют в образце активирующей промывающей жидкости, которая была обработана ультразвуком.
17. Подложка по п. 11, дополнительно содержащая слой электроосаждения.
18. Способ обработки подложки, включающий:
a) введение в контакт, по меньшей мере, части поверхности подложки с активирующей промывающей жидкостью, которая содержит дисперсию частиц фосфата металла, имеющих D90 размер частиц не больше, чем 10 мкм, где фосфат металла содержит двухвалентные или трехвалентные металлы или их комбинации; и
b) введение в контакт, по меньшей мере, части поверхности, которая проконтактировала с активирующей промывающей жидкостью, с композицией предварительной обработки, содержащей ионы цинка и фосфат-ионы, причем композиция предварительной обработки практически не содержит никеля.
19. Способ по п. 18, в котором (b) введение в контакт включает погружение подложки в ванну, содержащую композицию предварительной обработки, причем температура ванны составляет от 20°C до 60°C.
20. Способ по п. 18, в котором металл соли сульфата металла содержит никель, медь, цинк, железо, магний, кобальт, алюминий или их комбинации.
21. Способ по п. 18, в котором металл соль сульфата металла содержит никель, кобальт или их комбинации.
22. Способ по п. 18, в котором активирующая промывающая жидкость дополнительно содержит соль - сульфат металла.
23. Способ по п. 18, в котором D90 размер частиц измерен в образце активирующей промывающей жидкости, которая была обработана ультразвуком.